【手続補正書】
【提出日】平成17年12月9日(2005.12.9)
【手続補正１】
【補正対象書類名】明細書
【補正対象項目名】特許請求の範囲
【補正方法】変更
【補正の内容】
【特許請求の範囲】
【請求項１】  電流生成セルに用いられる固体複合カソードであって、
（ａ）電気活性イオウ含有材料と、
（ｂ）可溶性多硫化物の強い物理的吸着性をもつ非電気活性非繊維粒子材料であって、前記非繊維粒子材料による前記物理的吸着性が、前記非繊維粒子材料と八硫化リチウムの重量比が６.２対１であるように前記非繊維粒子材料を含む０.０３Ｍの八硫化リチウムのテトラグライム溶液中において八硫化リチウムの少なくとも４０％を物理的に吸着することによって特徴づけられ、かつ前記非繊維粒子材料が、カーボン、シリカ、酸化アルミニウム、および非電気活性カルコゲン化遷移金属からなる群から選択される非電気活性非繊維粒子材料、
とを有する固体複合カソード。
【請求項２】  前記溶液中での前記粒子材料による前記八硫化リチウムの物理的吸着が少なくとも６０％である、請求項１に記載の固体複合カソード。
【請求項３】  前記溶液中での前記粒子材料による前記八硫化リチウムの物理的吸着が少なくとも８７％である、請求項１に記載の固体複合カソード。
【請求項４】  前記溶液中での前記粒子材料による前記八硫化リチウムの物理的吸着が少なくとも９３％である、請求項１に記載の固体複合カソード。
【請求項５】  前記溶液中での前記粒子材料による前記八硫化リチウムの物理的吸着が少なくとも９７％である、請求項１に記載の固体複合カソード。
【請求項６】  請求項１〜５のいずれかに記載の固体複合カソードを有する電流生成セル。
【請求項７】  前記粒子材料がカーボンである、請求項１に記載の固体複合カソード。
【請求項８】  前記粒子材料がシリカである、請求項１に記載の固体複合カソード。
【請求項９】  前記粒子材料が酸化アルミニウムである、請求項１に記載の固体複合カソード。
【請求項１０】  前記粒子材料が非電気活性カルコゲン化遷移金属である、請求項１に記載の固体複合カソード。
【請求項１１】  前記電気活性イオウ含有材料が元素状イオウである、請求項１に記載の固体複合カソード。
【請求項１２】  前記電気活性イオウ含有材料がカーボン-イオウ・ポリマーである、請求項１に記載の固体複合カソード。
【請求項１３】  前記電気活性イオウ含有材料が、その酸化状態において、-Ｓｍ-の形の多硫化物部分（ｍは３〜１０の整数である）を含む、請求項１に記載の固体複合カソード。
【請求項１４】  前記電気活性イオウ含有材料が２５ミクロン未満の直径を有する粒子状イオウ含有材料である、請求項１に記載の固体複合カソード。
【請求項１５】  前記カソードが、５０〜９６重量％の前記電気活性イオウ含有材料と、この電気活性イオウ含有材料の重量に基づいて５〜１００重量％の前記非電気活性粒子材料とを含む、請求項１に記載の固体複合カソード。
【請求項１６】  前記カソードがさらに、導電性カーボン、グラファイト、活性カーボンファイバ、金属片、金属粉、導電性ポリマー、および導電性カルコゲン化金属からなる群から選択される一つまたは複数の材料を含む導電性フィラーを含み、
前記導電性フィラーが、この導電性フィラーと八硫化リチウムの重量比が６.２対１であるように導電性フィラーを含む０.０３Ｍの八硫化リチウムのテトラグライム溶液中において八硫化リチウムの４０％未満を物理的に吸着する、
請求項１に記載の固体複合カソード。
【請求項１７】  前記カソードがさらにバインダを含む、請求項１に記載の固体複合カソード。
【請求項１８】  前記カソードが約１５重量％未満のバインダを含む、請求項１７に記載の固体複合カソード。
【請求項１９】  前記カソードがさらに電解質を含む、請求項１に記載の固体複合カソード。
【請求項２０】  前記カソードがさらに、シリカ、酸化アルミニウム、ケイ酸塩、および酸化チタンからなる群から選択される非電気活性金属酸化物を含み、
前記金属酸化物が、この金属酸化物と八硫化リチウムの重量比が６.２対１であるように金属酸化物を含む０.０３Ｍの八硫化リチウムのテトラグライム溶液中において八硫化リチウムの４０％未満を物理的に吸着する、
請求項１に記載の固体複合カソード。
【請求項２１】  電流生成セルに用いられる複合カソードであって、
（ａ）電気活性イオウ含有材料と、
（ｂ）非電気活性非繊維粒子状カーボンであって、その表面積が４６０ｍ２/ｇ以上であるカーボン、
とを有する複合カソード。
【請求項２２】  前記カーボンの表面積が１０００ｍ２/ｇ以上である、請求項２１に記載の複合カソード。
【請求項２３】  前記カーボンの表面積が１５００ｍ２/ｇ以下である、請求項２１に記載の複合カソード。
【請求項２４】  前記電気活性イオウ含有材料が元素状イオウである、請求項２１に記載の複合カソード。
【請求項２５】  前記電気活性イオウ含有材料がカーボン-イオウ・ポリマーである、請求項２２に記載の複合カソード。
【請求項２６】  前記電気活性イオウ含有材料が粒子状材料であり、この電気活性イオウ含有材料は２５ミクロン未満の直径を有する、請求項２１から２５のいずれかに記載の複合カソード。
【請求項２７】  前記カソードが、５０〜９６重量％の前記電気活性イオウ含有材料と５〜５０重量％の前記非電気活性非繊維粒子状カーボンとを含む、請求項２１に記載の複合カソード。
【請求項２８】  前記カソードがさらにバインダを含む、請求項２１に記載の複合カソード。
【請求項２９】  前記カソードがさらに、導電性カーボン、グラファイト、活性カーボンファイバ、金属片、金属粉、金属繊維、導電性ポリマー、および導電性カルコゲン化金属からなる群から選択される一つまたは複数の導電性フィラーを含み、
前記導電性フィラーが、この導電性フィラーと八硫化リチウムの重量比が６.２対１であるように導電性フィラーを含む０.０３Ｍの八硫化リチウムのテトラグライム溶液中において八硫化リチウムの４０％未満を吸着する、
請求項２１に記載の複合カソード。
【請求項３０】  前記カソードがさらに電解質を含む、請求項２１に記載の複合カソード。
【請求項３１】  電流生成セルに用いられる複合カソードであって、
（ａ）電気活性イオウ含有材料と、
（ｂ）非電気活性非繊維粒子状カーボンであって、そのカーボンの表面積が２５０ｍ２/ｇ以上であり、カーボン・エーロゲル、Printex XE-2、Black Pearl 2000、およびFW 200からなる群から選択されるカーボン、
とを有する複合カソード。
【請求項３２】  前記カーボンの表面積が４６０ｍ２/ｇ以上である、請求項３１に記載の複合カソード。
【請求項３３】  前記カーボンの表面積が１０００ｍ２/ｇ以上である、請求項３１に記載の複合カソード。
【請求項３４】  前記カーボンの表面積が１５００ｍ２/ｇ以下である、請求項３１に記載の複合カソード。
【請求項３５】  前記電気活性イオウ含有材料が元素状イオウである、請求項３１に記載の複合カソード。
【請求項３６】  前記電気活性イオウ含有材料が粒子状材料であり、この電気活性イオウ含有材料は２５ミクロン未満の直径を有する、請求項３１に記載の複合カソード。
【請求項３７】  電流生成セルであって、
（ａ）リチウムを含むアノードと、
（ｂ）固体カソードであって、このカソードは、
（ｉ）電気活性イオウ含有材料と、
（ii）可溶性多硫化物の強い物理的吸着性をもつ非電気活性非繊維粒子材料であって、前記非繊維粒子材料による前記物理的吸着性が、前記非繊維粒子材料と八硫化リチウムの重量比が６.２対１であるように前記非繊維粒子材料を含む０.０３Ｍの八硫化リチウムのテトラグライム溶液中において八硫化リチウムの少なくとも４０％を物理的に吸着することによって特徴づけられ、かつ前記非繊維粒子材料が、カーボン、シリカ、酸化アルミニウム、および非電気活性カルコゲン化遷移金属からなる群から選択される非電気活性非繊維粒子材料、
とを有していて、そして
（ｃ）電解質、
とを有する電流生成セル。
【請求項３８】  前記電気活性イオウ含有材料が元素状イオウである、請求項３７に記載の電流生成セル。
【請求項３９】  前記電気活性イオウ含有材料がカーボン-イオウ・ポリマーである、請求項３７に記載の電流生成セル。
【請求項４０】  前記溶液中での前記非繊維粒子材料による前記八硫化リチウムの物理的吸着が少なくとも６０％である、請求項３７に記載の電流生成セル。
【請求項４１】  前記溶液中での前記非繊維粒子材料による前記八硫化リチウムの物理的吸着が少なくとも８７％である、請求項３７に記載の電流生成セル。
【請求項４２】  前記固体カソードがさらに、導電性カーボン、グラファイト、活性カーボンファイバ、金属片、金属粉、導電性ポリマー、および導電性カルコゲン化金属からなる群から選択される一つまたは複数の材料を含む導電性フィラーを含み、
前記導電性フィラーが、この導電性フィラーと八硫化リチウムの重量比が６.２対１であるように導電性フィラーを含む０.０３Ｍの八硫化リチウムのテトラグライム溶液中において八硫化リチウムの４０％未満を物理的に吸着する、
請求項３７に記載の電流生成セル。
【請求項４３】  前記カソードがさらにバインダを含む、請求項３７に記載の電流生成セル。
【請求項４４】  前記アノードが、リチウム金属、リチウム・アルミニウム合金、リチウム・錫合金、リチウム挿入カーボン、およびリチウム挿入グラファイトからなる群から選択される一つまたは複数のアノード活性材料を含む、請求項３７に記載の電流生成セル。
【請求項４５】  前記電解質が、液体電解質、ゲル・ポリマー電解質、および固体ポリマー電解質からなる群から選択される一つまたは複数の材料を含む、請求項３７に記載の電流生成セル。
【請求項４６】  電流生成セルであって、
（ａ）アノードと、
（ｂ）複合カソードであって、このカソードは、
（ｉ）電気活性イオウ含有材料と、
（ii）非電気活性非繊維粒子状カーボンであって、その表面積が４６０ｍ２/ｇ以上であるカーボン、
とを有していて、そして
（ｃ）電解質、
とを有する電流生成セル。
【請求項４７】  前記電気活性イオウ含有材料が元素状イオウである、請求項４６に記載の電流生成セル。
【請求項４８】  前記カーボンの表面積が１０００ｍ２/ｇ以上である、請求項４６に記載の電流生成セル。
【請求項４９】  前記カーボンの表面積が１５００ｍ２/ｇ以下である、請求項４６に記載の電流生成セル。
【請求項５０】  前記カソードがさらにバインダを含む、請求項４６に記載の電流生成セル。
【請求項５１】  前記カソードがさらに、導電性カーボン、グラファイト、活性カーボンファイバ、金属片、金属粉、金属繊維、導電性ポリマー、および導電性カルコゲン化金属からなる群から選択される一つまたは複数の導電性フィラーを含み、
前記導電性フィラーが、この導電性フィラーと八硫化リチウムの重量比が６.２対１であるように導電性フィラーを含む０.０３Ｍの八硫化リチウムのテトラグライム溶液中において八硫化リチウムの４０％未満を吸着する、
請求項４６に記載の電流生成セル。
【請求項５２】  前記カソードがさらに電解質を含む、請求項４６に記載の電流生成セル。
【請求項５３】  前記カーボンがさらに、このカーボンと八硫化リチウムの重量比が６.２対１であるようにカーボンを含む０.０３Ｍの八硫化リチウムのテトラグライム溶液中において八硫化リチウムの少なくとも４０％を物理的に吸着することによって特徴づけられる、請求項４６に記載の電流生成セル。
【請求項５４】  前記アノードが、リチウム金属、リチウム・アルミニウム合金、リチウム・錫合金、リチウム挿入カーボン、およびリチウム挿入グラファイトからなる群から選択される一つまたは複数のアノード活性材料を含む、請求項４６に記載の電流生成セル。
【請求項５５】  前記電解質が、液体電解質、ゲル・ポリマー電解質、および固体ポリマー電解質からなる群から選択される一つまたは複数の材料を含む、請求項４６に記載の電流生成セル。